АНТИРАДАРНОЕ ПОКРЫТИЕ
ANTIRADAR COATING

Изобретение  относится  к получению антирадарного покрытия.
Известен радиопоглощающий материал, описанный в патенте (RU 2107705 С1, 27.03.98). В нем в качестве полимерного связующего использован синтетический клей «Элатон», а в качестве наполнителя - порошкообразные феррит или карбонильное железо в соотношении, мас.%: «Элатон» - 80-20; магнитный наполнитель - 20-80.
К недостаткам данного материала можно отнести сложность выполнения задачи по равномерному распределению наполнителя внутри матрицы и недостаточно высокую прочность данного материала.
Известен антирадарный материал, описанный в патенте (RU 2300832 С2, 10.06.2007). В нем материал содержит полимерное связующее и порошкообразный наполнитель, изготовленный из смеси карбонильного железа, феррита и фуллерена в определенном соотношении компонентов.
Недостатком данного материала является использование магнитодиэлектрических материалов в качестве наполнителя, что снижает радиолокационную заметность, но одновременно повышает заметность в инфракрасном спектре, за счет повышения температуры при переходе электромагнитной энергии в тепловую, что присуще данному виду материалов.
Наиболее близким по технической сути и назначению к заявляемому изобретению является  антирадарное покрытие, включающее полимерное связующее, наполнитель (RU 2470425 С1, 20.12.2012).
При этом антирадарный материал может наноситься непосредственно на поверхность защищаемого объекта и/или на гибкую электропроводящую основу, выполненную из тканого и/или нетканого материала, из которого изготавливается чехол, покрытый антирадарным радиопоглощающим материалом.
Технический результат, достигаемый при осуществлении изобретения, заключается в получении покрытия, поглощающего электромагнитные волны в широком диапазоне, исключая проникновение этих волн вглубь, при это  покрытие не трудоемкое и доступно при изготовлении.
Указанный технический результат достигается тем, что антирадарное покрытие включает в себя вещество ВК-6, которое небольшими частицами добавляется в бесцветный лак НЦ.
Покрытие получают нанесением  красконосителя на требуемую поверхность с последующим отверждением.
Красконоситель представляет собой вещество ВК-6, содержащее кобальт 6%, карбид вольфрама 94%, которое небольшими частицами  не менее 100 мк добавляется в бесцветный лак НЦ.
Покрытие по изобретению найдет применение в быту и технике.